СПОСОБ ФОРМИРОВАНИЯ ЗАЩИТНОГО ПОКРЫТИЯ НА ПОВЕРХНОСТИ МЕТАЛЛА

1. Способ формирования защитного покрытия на поверхности металла, включающий обеспечение контакта свинецсодержащего сплава с поверхностью металла, введение в свинецсодержащий сплав компонентов, обеспечивающих формирование защитного слоя, получение обогащенного свинецсодержащего сплава, отличающийся тем, что воздействие свинецсодержащего сплава на поверхность металла осуществляют в период времени не менее 20 ч, температуру свинецсодержащего сплава поддерживают в диапазоне от 773 К до 0,5 от температуры плавления металла, на котором формируют защитный слой, в качестве компонентов используют, по меньшей мере, магний, цирконий и азот, причем концентрацию атомов магния в обогащенном свинецсодержащем сплаве обеспечивают в диапазоне от 0,08 до 0,25 атомных долей, концентрацию атомов циркония поддерживают в диапазоне от 0,0002 атомных долей до концентрации, определяемой из соотношения
,
где
Zr
C - концентрация атомов циркония в обогащенном свинецсодержащем сплаве, атомные доли;
а
- эмпирический коэффициент;
Mg
C - концентрация атомов магния в обогащенном свинецсодержащем сплаве, атомные доли;
n - эмпирический коэффициент;
-1
b - эмпирический коэффициент, К;
Т - температура обогащенного свинецсодержащего сплава, К;
концентрацию азота в обогащенном свинецсодержащем сплаве обеспечивают, по меньшей мере, равной концентрации атомов циркония в обогащенном свинецсодержащем сплаве, но не превышающей 0,7 от концентрации атомов магния в обогащенном свинецсодержащем сплаве.
a
-1
2. Способ по п.1, отличающийся тем, что при формировании защитного покрытия на поверхности металла при контакте со свинецсодержащим сплавом в интервале температуры от 923 К до 973 К используют коэффициенты =0,044, b=2895 К, n=0,7.